(57)【要約】【課題】  従来にない透明感や立体感、つや感等の化粧効果を爪（ネイル）に付与できる美爪料を提供すること。【解決手段】  （Ａ）着色された、屈折率の異なる２種類以上の高分子化合物を含む干渉繊維、（Ｂ）皮膜形成剤および（Ｃ）非芳香族系溶剤を含有する美爪料。【選択図】 なし 【特許請求の範囲】
【請求項１】
次の成分（Ａ）〜（Ｃ）；
（Ａ）着色された、屈折率の異なる２種類以上の高分子化合物を含む干渉繊維
（Ｂ）皮膜形成剤
（Ｃ）非芳香族系溶剤
を含有することを特徴とする美爪料。
【請求項２】
前記成分（Ａ）の高分子化合物の少なくとも１種がポリエチレンテレフタレート、ナイロンおよびポリプロピレンから選択されるものである請求項１記載の美爪料。
【請求項３】
前記成分（Ａ）の繊維を着色する着色剤が水溶性のタール系色素である請求項１または２に記載の美爪料。
【請求項４】
前記成分（Ａ）の繊維の長さが０.０１ｍｍ以上５ｍｍ以下である請求項１〜３のいずれかの項に記載の美爪料。
【請求項５】
前記成分（Ａ）の繊維の太さが０.０１デニール以上２０デニール以下である請求項１〜４のいずれかの項に記載の美爪料。
【請求項６】
前記成分（Ａ）の繊維の表面はシリカで処理されたものである請求項１〜５のいずれかの項に記載の美爪料。
【請求項７】
前記成分（Ａ）において、干渉繊維を着色する着色剤の色が、干渉繊維の干渉色の同系色である請求項１〜６のいずれかに記載の美爪料。
【請求項８】
さらに、成分（Ｄ）としてゲル化剤を含有する請求項１〜７のいずれかの項に記載の美爪料。
【請求項９】
さらに、成分（Ｅ）として水を含有する請求項１〜８のいずれかの項に記載の美爪料。
【発明の詳細な説明】
【技術分野】
【０００１】
本発明は、新規な外観及び化粧効果に優れた美爪料に関し、さらに詳細には、高彩度で光輝性に優れた外観を有し、また、塗布部位に形成される化粧膜が高彩度であり、塗布部位の質感を光学的に変化させることにより、従来にない透明感や立体感、つや感等の化粧効果をネイルに付与でき、且つ、安定性も良好な美爪料に関するものである。
【背景技術】
【０００２】
美爪料は、幅広い色調を要求されるポイントメイクアップ製品の一つである。この美爪料には、従来より、有機顔料、無機顔料等の着色剤、パール剤、ラメ等の光輝性粉体が幅広く使用、配合されているが、さらに新規な発色をする色剤が開発され、化粧料に配合する技術が検討されている。例えば、表面の凹凸形状により三次元的な光沢効果が得られるホログラムラメを配合する技術（例えば特許文献１参照）や、従来にない高彩度な化粧膜を得る高彩度着色剤で着色し、且つ、表面処理された繊維を配合する技術（例えば特許文献２参照）などが知られている。一方、爪を補強する目的で短繊維を配合した美爪料の検討もされている（例えば特許文献３参照）。
【０００３】
しかしながら、これらパール剤やラメ剤を配合した際、特有の輝きが得られるものの、静置時に色剤の沈降が見られたり、配合量を増加させることにより、透明感が失われるといった欠点があった。また、従来の繊維を用いた場合、爪補強の目的で配合した際、２枚爪を防止するといった効果は得られるものの、美観を向上させる色剤とはいえなかった。
【０００４】
【特許文献１】特開２００１−４８７７４号公報
【特許文献２】特開２０００−３１９１３２号公報
【特許文献３】特開平７−３０９７１９号公報
【発明の開示】
【発明が解決しようとする課題】
【０００５】
従って、高彩度感だけではなく、塗布部位の質感を光学的に変化させることができる新規素材を見出し、これを利用した従来にない透明感や立体感、つや感等の化粧効果を爪（ネイル）に付与できる美爪料の開発が求められており、このような美爪料を提供することが本発明の課題である。
【課題を解決するための手段】
【０００６】
本発明者は、上記課題を解決するために鋭意研究した結果、屈折率の異なる２種以上の高分子化合物を積層し、且つ、着色された干渉光を呈する繊維と、皮膜形成剤および非芳香族系溶剤とを用いることにより、外観は、高彩度で光輝性に優れる新規な質感が付与された外観と、使用した際は、塗布部位である爪に高い彩度を付与し、その質感を光学的に変化することができ、従来にない透明感や立体感、つや感を有する美爪料が得られること、更にこの美爪料は、新規な化粧効果を有しながら、安定性も良好であることを見出し、本発明を完成するに至った。
【０００７】
すなわち本発明は、次の成分（Ａ）〜（Ｃ）；
（Ａ）着色された、屈折率の異なる２種類以上の高分子化合物を含む干渉繊維
（Ｂ）皮膜形成剤
（Ｃ）非芳香族系溶剤
を含有することを特徴とする美爪料である。
【発明の効果】
【０００８】
本発明の美爪料は、使用性、使用感を損なうことなく、外観色調に高い彩度を付与する効果、（外観の高彩度感）、外観の光輝性を付与する効果（外観の光輝性）、また、塗布部位である爪に高い彩度を付与する効果（化粧膜の高彩度感）、質感を光学的に変化させ、透明感や立体感、を付与する効果（質感改良効果）を有し、更につや感、安定性に優れるものである。
【発明を実施するための最良の形態】
【０００９】
本発明の美爪料は、上記したように
（Ａ）着色された、屈折率の異なる２種類以上の高分子化合物を含む干渉繊維
（Ｂ）皮膜形成剤
（Ｃ）非芳香族系溶剤
の三成分を含有するものである。
【００１０】
上記成分のうち、（Ａ）成分である、着色された、屈折率の異なる２種以上の高分子化合物を含む干渉繊維（以下、「着色干渉繊維」と略す）は、少なくとも２種類以上の高分子化合物で構成される層状の断面構造（積層断面）を有する複合繊維を、着色剤で着色した繊維であり、この複合繊維は干渉色として、赤色、黄色、緑色、青色、紫色等を呈するものである。断面形状については、平行積層部を保護層でつつんだ扁平断面干渉繊維が、化粧料として爪等に付着しやすく、また一方向からの発色をより強くみせるためにも望ましい。この着色干渉繊維に使用される高分子化合物は、通常、化粧料に使用されるものであれば特に限定されないが、例えば、ナイロン、ポリエチレンテレフタレート、ポリプロピレン、ポリカーボネイト、ポリメチルメタクリレート、ポリエステル等があげられる。これらの高分子化合物のなかでも、ポリエチレンテレフタレートとナイロンの組み合わせは、干渉光を強く呈し、また繊維工程安定性も良好で、本願発明の効果がより顕著に現れるため好ましい。
【００１１】
上記（Ａ）成分の製造に使用される着色剤としては、通常化粧料に使用されるものであれば特に制限されず、いずれのものも使用できる。例えば、赤色２号、赤色３号、赤色１０２号、赤色１０４号（１）、赤色１０５号（１）、赤色１０６号、黄色４号、黄色５号、緑色３号、青色１号、青色２号、赤色２０１号、赤色２１３号、赤色２１４号、赤色２１５号、赤色２２７号、赤色２３０号（１）、赤色２３０号（２）、赤色２３１号、赤色２３２号、橙色２０５号、橙色２０７号、黄色２０３号、緑色２０１号、緑色２０４号、緑色２０５号、青色２０２号、青色２０３号、青色２０５号、かっ色２０１号、赤色４０１号、赤色５０２号、赤色５０３号、赤色５０４号、赤色５０６号、橙色４０２号、黄色４０２号、黄色４０３号（１）、黄色４０６号、黄色４０７号、緑色４０１号、緑色４０２号、紫色４０１号、黒色４０１号等の水溶性のタール系色素、赤色２０２号、赤色２１８号、赤色２２３号、赤色２２６号、赤色２２８号、橙色２０１号、黄色２０１号、黄色２０５号、青色２０１号、青色２０４号、紫色２０１号、赤色４０４号、赤色４０５号、橙色４０１号、黄色４０１号、黄色４０４号、黄色４０５号、青色４０３号、青色４０４号等の水不溶性のタール系色素、クチナシ色素、ベニバナ色素、ウコン色素、パプリカ色素、アナトー色素、コチニール色素等の天然色素、酸性、塩基性色素、及び分散染料等が挙げられるが、中でも水溶性のタール系色素は、着色性、安定性が高いため、顕著な化粧効果が得られ最も好ましい。また、これらの着色剤は、１種又は２種以上を使用することが可能であり、（Ａ）成分に種々の色調を付与することができる。
【００１２】
（Ａ）成分の着色に使用される着色剤の量は、特に制限されず、目的に応じて決められるが、（Ａ）成分全体の０.０１〜３０質量％（以下、単に「％」と示す）が好ましく、さらに０.０１〜１０％が好ましい。この範囲であれば使用部位に高彩度な化粧膜を付与するといった化粧効果が充分に得られる。また、着色剤の色は、干渉色と同系色であると、光干渉に必要な波長を積層部に達することを阻害しないため、効果的である。干渉色と反対色で着色すると、干渉効果を発現する波長を着色剤が吸収してしまう場合があり、干渉繊維の発色は減少してしまう。このため、干渉繊維の発色と同系色もしくは補色関係にない色で着色すると、干渉光を強く呈し、本願発明の効果がより顕著に現れるため、好ましい。なお、ここでいう同系色とは、Ｐ.Ｃ.Ｃ.Ｓ色彩体系の２４色相環表上において、となりあう色相を意味し、例えば、干渉色が赤の場合は、赤紫〜橙を同系色とする。また、干渉色が黄色の時は、橙〜黄緑を、干渉色が緑の場合は、黄緑〜青を、干渉色が紫の場合は、青紫〜赤紫をそれぞれ同系色とする。
【００１３】
本発明の（Ａ）成分の製造方法は、特に制限されず、従来の高分子化合物から繊維を得る方法が利用できるが、好ましい方法の例としては次の方法を挙げることができる。すなわち、特開平７−３４３２４号公報、特開平１１−１８２９号公報あるいはＷＯ９８／４６８１５号パンフレットに記載の方法に従って屈折率の異なる高分子化合物を積層し、干渉光を呈する繊維（干渉繊維）を製造した後、それを常法に従って染料で着色する方法や、上記記載の方法中、繊維製造時にあらかじめ着色剤を高分子化合物に分散し、これをもちいて直接着色干渉繊維を製造する方法等があげられる。
【００１４】
本発明の美爪料に配合するに当たっての（Ａ）成分の長さ及び太さは、特に制限されないが、使用部位である爪の化粧効果及び良好な使用性と均一な化粧膜の形成の面から、長さは０.０１〜５ｍｍの範囲であることが好ましく、さらに０.１〜３ｍｍが好ましい。また、太さは、０.０１〜２０デニール（以下、単に「Ｄ」と示す）の範囲であることが好ましく、更に好ましくは０.１〜１３Ｄである。また、（Ａ）成分の断面形状は、円形であっても扁平な楕円形であっても良いが、楕円形の方がより干渉があらわれ好ましい。更に、（Ａ）成分の効果を顕著に発現させるためには、各々の高分子化合物で構成される層が、５層ないし１２０層、好ましくは、３０層ないし９０層で交互に積層し、かつ、それぞれの層の厚みが０.０２〜０.３μｍの範囲にあることが好ましい。これらの繊維は、材質、太さ、長さの異なる１種又は２種以上を用いることができる。
【００１５】
本発明の（Ａ）成分は、そのまま美爪料中に配合しても良いが、表面処理することにより、美爪料中での分散性が向上し、化粧効果およびその持続性が格段に向上するので、表面処理したものを使用することがより好ましい。（Ａ）成分の表面処理に使用する表面処理剤としては通常化粧料に使用されるものであれば特に制限されず、いずれのものも使用でき、例えば、一般油剤、シリコーン油、フッ素化合物、界面活性剤、シリカ等を挙げることができる。しかしながら、特に好ましい表面処理剤としては、シリカ及び／又はフッ素化合物を挙げることができる。
【００１６】
上記の表面処理の方法は特に制限されないが、例えば、シリカの場合は、溶媒中に着色干渉繊維と共に入れ、これらを混合することにより被覆又は付着させる方法、シリカを着色干渉繊維に吹き付ける方法等が挙げられる。また、フッ素化合物の場合は、例えばフッ素化合物をアセトン、トルエン等の有機溶媒に加熱溶解せしめ、その中に着色干渉繊維の１種又は２種以上の混合物を加え、撹拌後溶媒を留去してこの繊維上にフッ素化合物を被覆又は付着させ、場合によってはさらに焼き付け処理をする方法がある。
【００１７】
表面処理剤の処理量は、特に制限されず、目的に応じて決められるが、表面処理された着色干渉繊維全体の０.０１〜３０％が好ましく、さらに０.１〜２０％が好ましい。この範囲であれば繊維の分散性が向上し、化粧効果が顕著に現れ、その効果の持続性が充分に得られる。
【００１８】
成分（Ａ）としての着色干渉繊維は、１種又は２種以上を使用することが可能である。その配合量は、特に制限されないが、美爪料組成中、０.０１〜３０％が好ましく、０.１〜２０％がさらに好ましい。この範囲で用いれば、発明の効果が顕著に現れる。
【００１９】
一方、本発明で使用される成分（Ｂ）の皮膜形成剤は、通常の美爪料に用いられるものであれば特に限定されず、使用することができる。成分（Ｂ）の具体的な例としては、ニトロセルロース、フタル酸系アルキッド樹脂、トルエンスルホンアミド樹脂、トルエンスルホンアミドエポキシ樹脂、（メタ）アクリル酸アルキル（共）重合体、安息香酸ショ糖エステル、（メタ）アクリル酸アルキル・スチレン共重合体、（メタ）アクリル酸アルキル・アクリロニトリル・スチレン共重合体、シリコーン樹脂などが挙げられる。これらのうち、特にニトロセルロースが好ましく、その市販品としては、例えば、硝化綿Ｈ１／２、Ｈ１／４、Ｈ１／８、Ｌ１／２、Ｌ１／４（すべて旭化成工業（株）製）等が挙げられる。
【００２０】
さらに上記ニトロセルロースにトルエンスルホンアミドエポキシ樹脂を配合したものを成分（Ｂ）として使用するとよりつや感が向上する。この配合割合（質量比）は、ニトロセルロース／トルエンスルホンアミドエポキシ樹脂＝１／０.１から１／１の範囲が好ましく、特に、ニトロセルロース／トルエンスルホンアミドエポキシ樹脂＝１／０.２から１／０.７が好ましい。また、配合量も、特に限定されないが、１〜１５％の範囲が好ましい。この範囲であればより優れたつや感を得ることができる。
【００２１】
同様に、ニトロセルロース中にアクリル酸アルキル・スチレン共重合体を配合したものを成分（Ｂ）として使用した場合も、よりつや感が向上する。この場合の配合割合は、ニトロセルロース／アクリル酸アルキル・スチレン共重合体＝１／０.１から１／１の範囲が好ましく、特に、ニトロセルロース／アクリル酸アルキル・スチレン共重合体＝１／０.２から１／０.７が好ましい。また、配合量も、特に限定されないが、１％〜１５％の範囲が好ましい。この範囲であれば、より優れたつや感が得られる。
【００２２】
この成分（Ｂ）の配合量は特に限定されないが、美爪料組成中、２〜３５％が好ましく、特に５〜２５％が好ましい。この範囲であれば化粧効果の発現がより顕著に得られる。
【００２３】
本発明に使用される成分（Ｃ）の非芳香族系溶剤とは、トルエン、キシレン等の芳香族炭化水素以外の有機溶剤を広く意味するものである。具体的な成分（Ｃ）の例としては、酢酸−ｎ−ブチル、酢酸イソブチル、酢酸エチル、メチルエチルケトン、アセトン、ｎ−ブタノール、イソプロピルアルコール、エチルアルコール等が挙げられ、これらの１種又は２種以上用いることができる。
【００２４】
成分（Ｃ）の配合量は、通常の溶剤系美爪料に配合されている量であれば、特に限定されないが、美爪料組成中、５０％〜９０％程度とすることが好ましい。この範囲であれば使用性がより優れるためである。
【００２５】
本発明の美爪料は、さらに必要に応じて、成分（Ｄ）としてゲル化剤を配合することができる。この成分（Ｄ）は、ゲル構造を更に安定にすることができるものであり、通常、美爪料に増粘剤として用いられる成分、例えば、有機変性粘土鉱物、無水ケイ酸等がその例としてあげられる。
【００２６】
このうち、有機変性粘土鉱物は、水膨潤性粘土鉱物をアルキル四級アンモニウム塩等のカチオン系界面活性剤でイオン交換して得られるものである。この有機変性粘土鉱物の市販品としては、例えば、ベントン２７、ベントン３８（ＥＬＥＭＥＮＴＩＳ社製）や有機変性合成膨潤性ケイ酸塩（特開２００２−２３４８２２号公報に記載のもの）等が挙げられ、これらを使用することができる。
【００２７】
また、無水ケイ酸としては、例えば四塩化ケイ素を水素と酸素炎中で加水分解して得られるものが挙げられ、その市販品の例としては、ＡＥＲＯＳＩＬ  ５０、ＡＥＲＯＳＩＬ  １３０、ＡＥＲＯＳＩＬ  ２００、ＡＥＲＯＳＩＬ  ２００Ｖ、ＡＥＲＯＳＩＬ  ２００ＣＦ、ＡＥＲＯＳＩＬ  ２００ＦＡＤ、ＡＥＲＯＳＩＬ  ３００、ＡＥＲＯＳＩＬ  ３００ＣＦ、ＡＥＲＯＳＩＬ  ３８０、ＡＥＲＯＳＩＬ  ３８０Ｓ（以上、日本アエロジル社製）等や、サイリシア２５０、３１０（富士シリシア社製）等が挙げられる。また、前記無水ケイ酸を反応性オルガノシランやオルガノシラザン等で処理した疎水性無水ケイ酸でもよい。この市販品の例としては、ＡＥＲＯＳＩＬ  Ｒ−９７２、ＡＥＲＯＳＩＬ  Ｒ９７４、ＡＥＲＯＳＩＬ  Ｒ９７６、ＡＥＲＯＳＩＬ  ＲＸ２００、ＡＥＲＯＳＩＬ  ＲＸ３００、ＡＥＲＯＳＩＬ  Ｒ８０５、ＡＥＲＯＳＩＬ  ＲＹ２００、ＡＥＲＯＳＩＬ  ＲＹ３００（日本アエロジル社製）、キャボジルＴＳ５３０（キャボット社製）等が挙げられる。これらの無水ケイ酸は煙霧状であることが好ましく、一次粒径は５０ｎｍ以下が好ましく、２０ｎｍ以下が特に好ましい。
【００２８】
成分（Ｄ）の配合量は、特に限定されないが、美爪料組成中、０.５〜５％が好ましい。この範囲であれば使用性が良好であるとともに、安定性がより向上できるためである。
【００２９】
本発明の美爪料には、さらに成分（Ｅ）として水を配合することができる。この成分（Ｅ）は、ゲル補強剤として作用するもので、使用性や安定性を格段に向上させることができる。この成分（Ｅ）の配合量は、美爪料組成中、０.０５〜５％が好ましい。この範囲であれば安定性が良好であるとともに、より優れた使用性が得られるためである。
【００３０】
さらに、本発明の美爪料には、その効果を損なわない範囲で、上記各成分の他に、通常の美爪料に使用される可塑剤、粉体等が配合される。また、希釈剤、粘度調整剤、油剤、界面活性剤、紫外線吸収剤、褪色防止剤、酸化防止剤、消泡剤、保湿剤、薬剤、香料、無機酸、有機酸等も適量配合することができる。
【００３１】
このうち、可塑剤としては、例えば、ジブチルフタレート、ジオクチルフタレート、クエン酸トリブチル、クエン酸アセチルトリブチル、カンフル等が挙げられる。
【００３２】
また、粉体としては、例えば酸化チタン、酸化亜鉛、酸化セリウム、硫酸バリウム、酸化鉄、カーボンブラック、酸化クロム、水酸化クロム、紺青、群青、タルク、白雲母、金雲母、紅雲母、黒雲母、合成雲母、絹雲母（セリサイト）、合成セリサイト、カオリン、炭化珪素、酸化アルミニウム、酸化マグネシウム、酸化ジルコニウム、酸化アンチモン、珪ソウ土、ケイ酸アルミニウム、メタケイ酸アルミニウムマグネシウム、ケイ酸カルシウム、ケイ酸バリウム、ケイ酸マグネシウム、炭酸カルシウム、炭酸マグネシウム、ヒドロキシアパタイト、窒化ホウ素、二酸化チタン被覆雲母、二酸化チタン被覆オキシ塩化ビスマス、酸化鉄雲母チタン、紺青処理雲母チタン、カルミン処理雲母チタン、オキシ塩化ビスマス、魚鱗箔、ポリエチレン・テレフタレート・アルミニウム・エポキシ積層末、ポリエチレンテレフタレート・ポリオレフィン積層フィルム末、ポリアミド系樹脂、ポリエチレン系樹脂、ポリアクリル系樹脂、ポリエステル系樹脂、フッ素系樹脂、セルロース系樹脂、ポリスチレン系樹脂、スチレン−アクリル共重合樹脂等のコポリマー樹脂、ポリプロピレン系樹脂、シリコーン樹脂、ウレタン樹脂、ステアリン酸亜鉛、Ｎ−アシルリジン、澱粉、シルク粉末、セルロース粉末、赤色３号、赤色１０４号、赤色１０６号、橙色２０５号、黄色４号、黄色５号、緑色３号、青色１号等のジルコニウム、バリウム又はアルミニウムレーキ等の有機顔料粉体、アルミニウム粉、金粉、銀粉、微粒子酸化チタン被覆雲母チタン、微粒子酸化亜鉛被覆雲母チタン、硫酸バリウム被覆雲母チタン、酸化チタン含有二酸化珪素、酸化亜鉛含有二酸化珪素等が挙げられる。これら粉体はその１種又は２種以上を用いることができ、さらに複合化したものを用いても良い。なお、これら粉体は、フッ素系化合物、シリコーン系化合物、金属石鹸、レシチン、水素添加レシチン、コラーゲン、炭化水素、高級脂肪酸、高級アルコール、エステル、ワックス、ロウ、界面活性剤等の１種又は２種以上を用いて表面処理を施してあってもよい。
【００３３】
本発明の美爪料は、常法に従い、上記した各成分を適宜配合し、例えば、ディスパーズミルやホモミキサー等の機器を用いて均一に混合、分散することによって調製することができる。
【００３４】
以上のようにして得られた本発明の美爪料は、マニキュア、トップコート、ベースコートなどとすることができる。
【実施例】
【００３５】
次に実施例を挙げ、本発明をより詳しく説明するが、本発明はこれらの実施例等により何ら制約されるものではない。
【００３６】
実 施 例  １
美  爪  料：
表１に示す処方および製法で、本発明品１〜７及び比較品１〜４の美爪料を調製し、ａ.美爪料の外観色調に高い彩度を付与する効果（外観の高彩度感）、ｂ.美爪料の外観に光輝性を付与する効果（外観の光輝性）、ｃ.使用部位に高い彩度を付与する効果（化粧膜の高彩度感）、ｄ.使用部位に透明感、立体感を付与する（質感改良効果）、ｅ.つや感、ｆ.安定性について下記の方法により官能評価を行った。その結果もあわせて表１に示す。
【００３７】
【表１】
2005314390.tif 000002
【００３８】
*1：硝化綿Ｈ１／４（旭化成工業（株）製）
*2：ベントン２７（ＥＬＥＭＥＮＴＩＳ社製）
*3：ＡＥＲＯＳＩＬ  ３００（日本アエロジル社製）
*4：０.１％赤色２０２号で着色した繊維（ポリエチレンテレフタレート、ナイ
ロンを特開平１１−１８２９号公報に従い、交互に５１層積層したもの、
６Ｄ、２ｍｍ）（赤色の干渉光を呈する）
*5：０.１％赤色２０２号で着色した繊維（６Ｄ、２ｍｍ）（干渉光を呈しない）
*6：無着色繊維（６Ｄ、２ｍｍ）（干渉光を呈しない）
*7：四角形、１ｍｍ角、厚さ２５μｍ
*8：ＴＩＭＩＲＯＮ  ＳＰＬＥＮＤＩＤ  ＲＥＤ（メルク社製）
【００３９】
(製  法)
Ａ.（１）〜（１２）を均一に混合し、これに成分（１３）〜（１９）を添加し均
一に分散する。
Ｂ.「Ａ.」を容器に充填して、美爪料を得た。
【００４０】
（評価方法および判定基準）
１０名の官能検査パネルにより、各試料を下記ａ〜ｅの評価項目について、（１）絶対評価基準を用いて７段階に評価し、各試料の評点の平均値を（２）４段階判定基準を用いて判定した。
【００４１】
評価項目：
ａ.外観の高彩度感
ｂ.外観の光輝性
ｃ.化粧膜の高彩度感
ｄ.質感改良効果
ｅ.つや感
（１）絶対評価基準
評  点  ：    評    価
６    ：  非常に良い
５    ：  良い
４    ：  やや良い
３    ：  普通
２    ：  やや悪い
１    ：  悪い
０    ：  非常に悪い
（２）４段階判定基準
評点平均値            ：    判    定
５点を超える        ：  非常に良好（◎）
３点を超えて５点以下：  良    好  （○）
２点を超えて３点以下：  やや不良  （△）
２点以下            ：  不    良  （×）
【００４２】
また、安定性（評価項目ｆ）については、５０℃の恒温槽に１ヶ月放置後の状況について、外観を目視にて観察し、以下の基準にて判定した。
判定基準：
判  定  ：          評    価  
◎    ：  顔料、パール、ラメ、繊維等の色材類の沈降が全く見られない。
○    ：  顔料、パール、ラメ、繊維等の色材類の沈降がわずかにあるが、
まったく支障なく使用できる。
△    ：  顔料、パール、ラメ、繊維等の色材類の沈降がやや見られ、再分
散させないと使用できない。
×    ：  顔料、パール、ラメ、繊維等の色材類の沈降が著しい。
【００４３】
評価結果：
表１の結果から明らかなように、本発明品１〜７の美爪料は、比較品１〜４の美爪料と比較し、ａ.外観の高彩度感、ｂ.外観の光輝性、ｃ.化粧膜の高彩度感、ｄ.質感改良効果、ｅ.つや感、ｆ.安定性のすべての面で、はるかに優れた特性を有していることがわかる。
【００４４】
一方、質感を変化させるものとして、干渉光を呈しない着色したナイロン繊維を用いた比較品１は、外観の高彩度感や光輝性が付与できず、質感改良効果の点で満足のいくものが得られなかった。また、干渉光を呈しない着色していないナイロン繊維を用いた比較品２は、外観の高彩度感や光輝性、化粧膜の高彩度感、質感改良効果、つや感の点で満足のいくものが得られなかった。さらに、ポリエチレンテレフタレート・アルミニウム・エポキシ積層末を用いた比較品３では外観の高彩度感や光輝性、化粧膜の高彩度感において満足のいくものが得られず、雲母チタンを用いた比較品４では、外観の高彩度感、外観の光輝性、化粧膜の高彩度感、質感改良効果、つや感の点で満足のいくものが得られなかった。
【００４５】
実 施 例  ２
マニキュアトップコート：
（成  分）                                                      （％）
（１）トルエンスルホンアミドエポキシ樹脂                      ２０
（２）酢酸エチル                                              ４２
（３）酢酸ブチル                                              残量
（４）イソプロピルアルコール                                    ７
（５）精製水                                                    ０.１
（６）煙霧状無水ケイ酸*3                                        ０.５
（７）クエン酸アセチルトリブチル                              １０
（８）着色干渉繊維*4                                            ０.４
【００４６】
(製  法)
Ａ.（１）〜（８）を均一に混合し、容器に充填して、マニキュアトップコートを
得た。
【００４７】
以上のようにして得られたマニキュアトップコートは、外観の高彩度感、外観の光輝性、化粧膜の高彩度感、質感改良効果、つや感、安定性、マニキュアの仕上がりやすさの点において、優れたものであった。
【００４８】
実 施 例  ３
マニキュアベースコート：
（成  分）                                                      （％）
（１）ニトロセルロース                                        １５
（２）アクリル酸アルキル・スチレン共重合体                      ５
（３）酢酸エチル                                              ４２
（４）酢酸ブチル                                              残量
（５）イソプロピルアルコール                                    ７
（６）精製水                                                    ０.１
（７）煙霧状無水ケイ酸*3                                        ０.５
（８）クエン酸アセチルトリブチル                              １０
（９）着色干渉繊維*4                                            ０.５
（１０）着色干渉繊維*9                                            ０.５
*9：０.１％青色１号で着色した繊維（ポリエチレンテレフタレート、ナイロン
を特開平１１−１８２９号公報に従い、交互に５１層積層したもの、６Ｄ、
２ｍｍ）（青色の干渉光を呈する）
【００４９】
(製  法)
Ａ.（１）〜（１０）を均一に混合し、容器に充填して、マニキュアベースコート
を得た。
【００５０】
以上のようにして得られたマニキュアベースコートは、外観の高彩度感、外観の光輝性、化粧膜の高彩度感、質感改良効果、つや感、安定性、マニキュアの化粧持ちの点において、優れたものであった。
【００５１】
実 施 例  ４
マニキュア：
着色干渉繊維＊４を、下記の着色干渉繊維に代える以外は、実施例１の本発明品１と同様にしてマニキュアを得た。
【００５２】
使用着色干渉繊維：
０.１％赤色２０２号で着色した繊維（ポリエチレンテレフタレート、ナイロン
を特開平１１−１８２９に従い、交互に６１層積層した、断面が楕円形状のも
のを２％のシリカで処理したもの。（９Ｄ（長軸７０μｍ、短軸１７μｍ）、
２ｍｍ）（赤色の干渉光を呈する）
【００５３】
以上のようにして得られたマニキュアは、外観の高彩度感がより優れ、外観の光輝性に優れ、化粧膜の高彩度感、質感改良効果がより優れ、つや感、安定性においても優れるものであった。
【００５４】
実 施 例  ５
マニキュアベースコート：
着色干渉繊維＊４を、下記の着色干渉繊維に代える以外は、実施例３と同様にしてマニキュアベースコートを得た。
【００５５】
使用着色干渉繊維：
０.１％青色１号で着色した繊維（ポリエチレンテレフタレート、ナイロン
を特開平１１−１８２９に従い、交互に６１層積層した、断面が楕円形状のも
のを３％のパーフルオロアルキルリン酸エステルジエタノールアミン塩で処理
したもの。（９Ｄ（長軸７０μｍ、短軸１７μｍ）、０.５ｍｍ）（青色の干渉
光を呈する）
【００５６】
以上のようにして得られたマニキュアベースコートは、外観の高彩度感がより優れ、外観の光輝性に優れ、化粧膜の高彩度感、質感改良効果がより優れ、つや感、安定性、マニキュアの化粧持ちの点においても優れたものであった。
【産業上の利用可能性】
【００５７】
本発明の美爪料は、高彩度で光輝性に優れる新規な質感が付与された外観と、使用した際に、塗布部位である爪に高い彩度を付与すると共に質感を光学的に変化させる化粧効果を有するものである。また、その安定性も良好である。
【００５８】
従って、従来にない透明感や立体感、つや感等の化粧効果を爪に付与できる美爪料として有用性の高いものである。